(57)【要約】【課題】常温領域および低温領域におけるブルーム性が良好な低温摺動ゴム組成物を提供する。【解決手段】本発明の低温摺動ゴム組成物は、下記の（Ａ）および（Ｂ）を必須成分とするという構成をとる。（Ａ）ジエン系ゴム。（Ｂ）カプリル酸ジグリセリド，カプリン酸モノグリセリド，カプリン酸ジグリセリド，ラウリン酸モノグリセリド，およびラウリン酸ジグリセリドからなる群から選ばれた少なくとも一つの摺動剤。【選択図】なし【特許請求の範囲】
【請求項１】
下記の（Ａ）および（Ｂ）を必須成分とすることを特徴とする低温摺動ゴム組成物。
（Ａ）ジエン系ゴム。
（Ｂ）カプリル酸ジグリセリド，カプリン酸モノグリセリド，カプリン酸ジグリセリド，ラウリン酸モノグリセリド，およびラウリン酸ジグリセリドからなる群から選ばれた少なくとも一つの摺動剤。
【請求項２】
不飽和脂肪酸アミドを含有する請求項１記載の低温摺動ゴム組成物。
【請求項３】
上記（Ｂ）成分の配合量が、上記（Ａ）成分１００重量部に対して、１〜２５重量部の範囲内である請求項１または２記載の低温摺動ゴム組成物。
【請求項４】
スタビライザーブッシュに用いられる請求項１〜３のいずれか一項に記載の低温摺動ゴム組成物。
【発明の詳細な説明】
【技術分野】
【０００１】
本発明は、低温摺動ゴム組成物に関するものであり、詳しくは、スタビライザーブッシュ等に用いられる低温摺動ゴム組成物に関するものである。
【背景技術】
【０００２】
一般に、自動車等の分野に用いられるスタビライザーブッシュは、ステックスリップ現象によって異音が生じるという難点がある。そのため、スタビライザーブッシュの内径に、テフロン（登録商標）ライナーを施すことにより、摺動性をもたせて異音対策を講じている。しかしながら、上記テフロン（登録商標）ライナーは、高価であるとともに、剥がれやすいため、異音対策としては不充分である。
【０００３】
この問題を解決するため、ジエン系ゴムに、不飽和脂肪酸アミドからなる摺動剤を含有させたゴム組成物が提案されている。そして、このゴム組成物を用いてスタビライザーブッシュを形成すると、スタビライザーブッシュ表面に不飽和脂肪酸アミドがブルームするため、スタビライザーブッシュ自身に摺動性をもたせることができる（特許文献１参照）。
【特許文献１】特開平５−２５５５１９号公報
【発明の開示】
【発明が解決しようとする課題】
【０００４】
しかしながら、上記特許文献１に記載のものも、低温領域においては、不飽和脂肪酸アミドのブルームが不充分であるため、摺動性が悪くなり、結果として異音が生じる可能性がある。
【０００５】
本発明は、このような事情に鑑みなされたもので、常温領域および低温領域におけるブルーム性が良好な低温摺動ゴム組成物の提供をその目的とする。
【課題を解決するための手段】
【０００６】
上記の目的を達成するために、本発明の低温摺動ゴム組成物は、下記の（Ａ）および（Ｂ）を必須成分とするという構成をとる。
（Ａ）ジエン系ゴム。
（Ｂ）カプリル酸ジグリセリド，カプリン酸モノグリセリド，カプリン酸ジグリセリド，ラウリン酸モノグリセリド，およびラウリン酸ジグリセリドからなる群から選ばれた少なくとも一つの摺動剤。
【０００７】
すなわち、本発明者らは、常温領域および低温領域におけるブルーム性が良好な低温摺動ゴム組成物を得るため、鋭意研究を重ねた。その研究の過程で、低温領域においても、ブルーム性が良好な摺動剤を探求するため実験を続けた結果、カプリル酸ジグリセリド，カプリン酸モノグリセリド，カプリン酸ジグリセリド，ラウリン酸モノグリセリド，およびラウリン酸ジグリセリドからなる群から選ばれた少なくとも一つの摺動剤を用いると、好結果が得られることを突き止めた。すなわち、ジエン系ゴムを主成分とするゴム組成物に、上記特定の摺動剤を併用してなるゴム組成物を用いると、常温領域はもちろん、低温領域においても、ブルーム性が良好となる。
【発明の効果】
【０００８】
このように、本発明の低温摺動ゴム組成物は、ジエン系ゴムと特定の摺動剤とを必須成分とするため、常温領域および低温領域においても、ブルーム性が良好となる。
【０００９】
なお、本発明において、低温領域とは、通常、−４０〜０℃の温度領域をいい、また、常温領域とは、通常、０℃より高温で３５℃以下の温度領域をいう。
【００１０】
そして、本発明の低温摺動ゴム組成物が、上記ジエン系ゴムおよび特定の摺動剤とともに、不飽和脂肪酸アミドを含有する場合には、低温領域における不飽和脂肪酸アミドのブルームが単独の場合に比べて良好となるため、低温摺動性が向上するという効果が得られる。
【００１１】
また、上記特定の摺動剤の配合量が、上記ジエン系ゴム１００重量部に対して、１〜２５重量部の範囲内であると、加工性を損なわずに低温摺動性がより良好になるという効果が得られる。
【００１２】
また、上記本発明の低温摺動ゴム組成物をスタビライザーブッシュに用いた場合には、スタビライザーブッシュ自身の摺動性が良くなるため、低温領域における異音対策に優れた効果が得られる。
【発明を実施するための最良の形態】
【００１３】
つぎに、本発明の実施の形態を詳しく説明する。
【００１４】
本発明の低温摺動ゴム組成物は、ジエン系ゴム（Ａ成分）と、特定の摺動剤（Ｂ成分）とを用いて得ることができる。
【００１５】
ここで、本発明においては、上記特定の摺動剤（Ｂ成分）として、カプリル酸ジグリセリド，カプリン酸モノグリセリド，カプリン酸ジグリセリド，ラウリン酸モノグリセリド，およびラウリン酸ジグリセリドからなる群から選ばれた少なくとも一つを用いるのであって、これが最大の特徴である。
【００１６】
上記ジエン系ゴム（Ａ成分）としては、特に限定はなく、例えば、天然ゴム（ＮＲ）、イソプレンゴム（ＩＲ）、ブタジエンゴム（ＢＲ）、スチレン−ブタジエンゴム（ＳＢＲ）、アクリロニトリル−ブタジエンゴム（ＮＢＲ）、エチレン−プロピレン−ジエン系ゴム（ＥＰＤＭ）等があげられる。これらは単独でもしくは２種以上併せて用いられる。これらのなかでも、耐摩耗性、機械特性の点で、ＮＲ、ＢＲが好適に用いられる。
【００１７】
つぎに、上記ジエン系ゴム（Ａ成分）とともに用いられる特定の摺動剤（Ｂ成分）としては、カプリル酸（Ｃ8 ）ジグリセリド、カプリン酸（Ｃ10）モノグリセリド、カプリン酸（Ｃ10）ジグリセリド、ラウリン酸（Ｃ12）モノグリセリド、およびラウリン酸（Ｃ12）ジグリセリドからなる群から選ばれた少なくとも一つが用いられる。これらのなかでも、スコーチ性と常温領域における摺動性の点で、ラウリン酸（Ｃ12）モノグリセリドが好適に用いられる。なお、これらの摺動剤（Ｂ成分）は、通常、常温（約２５℃）で固体あるいは液体を示す。
【００１８】
また、上記特定の摺動剤（Ｂ成分）の配合量は、ジエン系ゴム（Ａ成分）１００重量部（以下「部」と略す）に対して、１〜２５部の範囲内が好ましい。すなわち、上記特定の摺動剤（Ｂ成分）の配合量が１部未満であると、常温領域あるいは低温領域におけるブルーム性が劣る傾向がみられ、逆に特定の摺動剤（Ｂ成分）の配合量が２５部を超えると、加工性が悪化する傾向がみられるからである。
【００１９】
なお、本発明の低温摺動ゴム組成物においては、上記ジエン系ゴム（Ａ成分）および特定の摺動剤（Ｂ成分）とともに、不飽和脂肪酸アミド、カーボンブラック、加硫剤、加硫促進剤、加硫助剤、老化防止剤、プロセスオイル、スコーチ防止剤等を必要に応じて適宜に配合することも可能である。
【００２０】
上記不飽和脂肪酸アミドとしては、特に限定はなく、例えば、デシレン酸（炭素数：１０、二重結合：１個）アミド、ドデシレン酸（炭素数：１２、二重結合：１個）アミド、パルミトレイン酸（炭素数：１６、二重結合：１個）アミド、オレイン酸（炭素数：１８、二重結合：１個）アミド、リシノレン酸（炭素数：１８、二重結合：１個）アミド、ペトロセリン酸（炭素数：１８、二重結合：１個）アミド、バクセン酸（炭素数：１８、二重結合：１個）アミド、リノール酸（炭素数：１８、二重結合：２個）アミド、リノレン酸（炭素数：１８、二重結合：３個）アミド、アラキドン酸（炭素数：２０、二重結合：４個）アミド、セトレイン酸（炭素数：２２、二重結合：１個）アミド、エルカ酸（炭素数：２２、二重結合：１個）アミド等があげられる。これらは単独でもしくは２種以上併せて用いられる。これらのなかでも、常温領域あるいは低温領域におけるブルーム性が良好である点で、オレイン酸アミドが好適に用いられる。
【００２１】
また、上記不飽和脂肪酸アミドの配合量は、ジエン系ゴム（Ａ成分）１００部に対して、１〜２５部の範囲内が好ましく、特に好ましくは５〜２５部の範囲内である。
【００２２】
上記カーボンブラックとしては、特に限定はなく、例えば、ＳＡＦ級，ＩＳＡＦ級，ＨＡＦ級，ＭＡＦ級，ＦＥＦ級，ＧＰＦ級，ＳＲＦ級，ＦＴ級，ＭＴ級等の種々のグレードのカーボンブラックがあげられる。これらは単独でもしくは２種以上併せて用いられる。これらのなかでも、コスト、耐久性等の点から、ＦＥＦ級カーボンブラックが好適に用いられる。
【００２３】
また、上記カーボンブラックの配合量は、ジエン系ゴム（Ａ成分）１００部に対して、１００部以下が好ましく、特に好ましくは３０〜８０部の範囲内である。
【００２４】
上記加硫剤としては、例えば、硫黄等があげられる。
【００２５】
また、上記加硫剤の配合量は、上記ジエン系ゴム（Ａ成分）１００部に対して、０．１〜７部の範囲内が好ましく、特に好ましくは０．５〜５部の範囲内である。
【００２６】
つぎに、上記加硫促進剤としては、特に限定はなく、例えば、チアゾール系、スルフェンアミド系、チウラム系、アルデヒドアンモニア系、アルデヒドアミン系、グアニジン系、チオウレア系等の加硫促進剤があげられる。これらは単独でもしくは２種以上併せて用いられる。これらのなかでも、架橋反応性に優れる点で、スルフェンアミド系加硫促進剤が好ましい。
【００２７】
上記チアゾール系加硫促進剤としては、例えば、ジベンゾチアジルジスルフィド（ＭＢＴＳ）、２−メルカプトベンゾチアゾール（ＭＢＴ）、２−メルカプトベンゾチアゾールナトリウム塩（ＮａＭＢＴ）、２−メルカプトベンゾチアゾール亜鉛塩（ＺｎＭＢＴ）等があげられる。これらは単独でもしくは２種以上併せて用いられる。これらのなかでも、特に架橋反応性に優れる点で、ジベンゾチアジルジスルフィド（ＭＢＴＳ）が好適に用いられる。
【００２８】
上記スルフェンアミド系加硫促進剤としては、例えば、Ｎ−オキシジエチレン−２−ベンゾチアゾリルスルフェンアミド（ＭＳＡ）、Ｎ−シクロヘキシル−２−ベンゾジアリルスルフェンアミド、Ｎ−シクロヘキシル−２−ベンゾチアジルスルフェンアミド（ＣＢＳ）、Ｎ−オキシジエチル−２−ベンゾチアゾールスルフェンアミド（ＯＢＳ）、Ｎ−ｔ−ブチル−２−ベンゾチアゾイルスルフェンアミド（ＢＢＳ）、Ｎ，Ｎ′−ジシクロヘキシル−２−ベンゾチアゾイルスルフェンアミド等があげられる。
【００２９】
上記チウラム系加硫促進剤としては、例えば、テトラメチルチウラムジスルフィド（ＴＭＴＤ）、テトラエチルチウラムジスルフィド（ＴＥＴＤ）、テトラブチルチウラムジスルフィド（ＴＢＴＤ）、テトラキス（２−エチルヘキシル）チウラムジスルフィド（ＴＯＴ）、テトラベンジルチウラムジスルフィド（ＴＢｚＴＤ）等があげられる。
【００３０】
また、上記加硫促進剤の配合量は、上記ジエン系ゴム（Ａ成分）１００部に対して、０．３〜７部の範囲内が好ましく、特に好ましくは０．５〜５部の範囲内である。すなわち、加硫促進剤が０．３部未満であると、架橋反応性が劣る傾向がみられ、逆に加硫促進剤が７部を超えると、ゴム物性（破断強度、破断伸び）が低下するおそれがあるからである。
【００３１】
上記加硫助剤としては、特に限定はなく、例えば、亜鉛華（ＺｎＯ）、ステアリン酸、酸化マグネシウム等があげられる。これらは単独でもしくは２種以上併せて用いられる。
【００３２】
また、上記加硫助剤の配合量は、上記ジエン系ゴム（Ａ成分）１００部に対して、１〜２０部の範囲内が好ましく、特に好ましくは３〜１０部の範囲内である。
【００３３】
上記老化防止剤としては、例えば、カルバメート系老化防止剤、フェニレンジアミン系老化防止剤、フェノール系老化防止剤、ジフェニルアミン系老化防止剤、キノリン系老化防止剤、イミダゾール系老化防止剤、ワックス類等があげられる。これらは単独でもしくは２種以上併せて用いられる。
【００３４】
また、上記老化防止剤の配合量は、上記ジエン系ゴム（Ａ成分）１００部に対して、１〜７部の範囲内が好ましく、特に好ましくは２〜５部の範囲内である。
【００３５】
上記プロセスオイルとしては、例えば、ナフテン系オイル、パラフィン系オイル、アロマ系オイル等があげられる。これらは単独でもしくは２種以上併せて用いられる。
【００３６】
また、上記プロセスオイルの配合量は、上記ジエン系ゴム（Ａ成分）１００部に対して、５０部以下が好ましく、特に好ましくは４０部以下である。
【００３７】
本発明の低温摺動ゴム組成物は、例えば、つぎのようにして調製することができる。すなわち、上記ジエン系ゴム（Ａ成分）と、特定の摺動剤（Ｂ成分）とを配合し、さらに必要に応じて不飽和脂肪酸アミド、カーボンブラック、加硫助剤、老化防止剤、プロセスオイル等を適宜に配合し、これらをバンバリーミキサー等を用いて、約５０℃の温度から混練りを開始し、最高温度が１００〜１３０℃（通常、１２０℃位）の範囲で、３〜５分間程度混練を行う。ついで、加硫促進剤と加硫剤とを配合し、オープンロールを用いて、所定条件（例えば、５０℃×４分間）混練することにより、低温摺動ゴム組成物を作製する。ついで、得られた低温摺動ゴム組成物を、所定の条件でプレス加硫等することにより、目的とする低温摺動ゴムを得ることができる。
【００３８】
本発明の低温摺動ゴムは、スタビライザーブッシュの用途に好適に用いられるが、これに限定するものではなく、例えば、ストラットマウント、サスペンションブッシュ、エンジンマウント、ボディマウント、キャブマウント、メンバーマウント、ストラットバークッション、センターベアリングサポート、トーショナルダンパー、ステアリングラバーカップリング、テンションロッドブッシュ、ロアーリングブッシュ、アームブッシュ、バンプストラッパー、ＦＦエンジンロールストッパー、マフラーハンガー等の用途に用いることもできる。
【実施例】
【００３９】
つぎに、実施例について比較例と併せて説明する。
【００４０】
まず、実施例および比較例に先立ち、下記に示す材料を準備した。
【００４１】
〔天然ゴム〕
ＮＲ（ＲＳＳ♯３）
【００４２】
〔ブタジエンゴム〕
ＢＲ（宇部興産社製、ウベポールＢＲ１５０）
【００４３】
〔加硫助剤〕
酸化亜鉛（三井金属鉱業社製、酸化亜鉛２種）
【００４４】
〔加硫助剤〕
ステアリン酸（花王社製、ルーナックＳ３０）
【００４５】
〔老化防止剤Ａ〕
Ｎ−イソプロピル−Ｎ′−フェニル−ｐ−フェニレンジアミン（精工化学工業社製、オゾノン３Ｃ）
【００４６】
〔老化防止剤Ｂ〕
２，２，４−トリメチル−１，２−ジハイドロキノリン（精工化学社製、ノンフレックスＲＤ）
【００４７】
〔カプリル酸モノグリセリド〕
太陽化学社製、サンソフトＮｏ．７００Ｐ−２
【００４８】
〔カプリル酸ジグリセリド〕
太陽化学社製、サンソフトＧＤＣ−Ｓ
【００４９】
〔カプリン酸モノグリセリド〕
太陽化学社製、サンソフトＮｏ．７６０
【００５０】
〔カプリン酸ジグリセリド〕
太陽化学社製、サンソフトＱ−１０Ｄ
【００５１】
〔ラウリン酸モノグリセリド〕
太陽化学社製、サンソフトＮｏ．７５０
【００５２】
〔ラウリン酸ジグリセリド〕
太陽化学社製、サンソフトＱ−１２Ｄ
【００５３】
〔ラウリン酸ペンタグリセリド〕
太陽化学社製、サンソフトＡ１２１Ｅ
【００５４】
〔ラウリン酸デカグリセリド〕
太陽化学社製、サンソフトＱ−１２Ｙ
【００５５】
〔ステアリン酸モノグリセリド〕
太陽化学社製、サンソフトＮｏ．３０
【００５６】
〔不飽和脂肪酸アミド〕
オレイン酸アミド（ライオンアクゾ社製、アーモススリップＣＰ−Ｐ）
【００５７】
〔カーボンブラック〕
ＦＥＦ級カーボンブラック（東海カーボン社製、シーストＳＯ）
【００５８】
〔プロセスオイル〕
ナフテン系プロセスオイル（出光興産社製、ダイアナプロセスＮＭ−２８０）
【００５９】
〔加硫促進剤〕
Ｎ−オキシジエチレン−２−ベンゾチアゾリルスルフェンアミド（ＭＳＡ）（大内新興化学工業社製、ノクセラーＭＳＡ）
【００６０】
〔加硫剤〕
硫黄
【００６１】
〔実施例１〜８、比較例１〜５〕
後記の表１および表２に示す、加硫促進剤と加硫剤以外の各成分を同表に示す配合量で配合し、これらをバンバリーミキサーを用いて、約５０℃の温度から混練りを開始し、最高温度（約１２０℃）で、４分間程度混練を行った。ついで、加硫促進剤と加硫剤を同表に示す割合で配合し、オープンロールを用いて、約５０℃で４分間混練することにより、ゴム組成物を調製した。
【００６２】
【表１】
2006225481.tif 000002
【００６３】
【表２】
2006225481.tif 000003
【００６４】
このようにして得られた実施例および比較例のゴム組成物を用いて、下記の基準に従い、各特性の評価を行った。これらの結果を、後記の表３および表４に併せて示した。
【００６５】
〔加工性〕
ロールにて加硫促進剤と加硫剤とを混ぜる時にロールへの巻き付け性を肉眼観察することにより、加工性の評価を行った。評価は、ロールに巻き付き、加工性が良好であるものを○、ロールに巻き付かず、ボロボロと落下するものを×とした。
【００６６】
〔スコーチタイム〕
各ゴム組成物を用い、ＪＩＳ  ６３００に準拠して、ＲＴ（２５℃）でのスコーチタイム（測定温度：１２５℃）を測定した。
【００６７】
〔引っ張り物性〕
各ゴム組成物を、１５０℃×２０分の条件でプレス成形し、ＪＩＳ５号ダンベルで打ち抜き、厚み２ｍｍのゴムシートを作製した。そして、このゴムシートを用い、ＪＩＳ  Ｋ  ６２５１に準拠して、破断強度（ＴＢ）、破断伸び（ＥＢ）、および硬度（Ｈｓ：ＪＩＳ  Ａ）を測定した。
【００６８】
〔摩擦係数〕
各ゴム組成物を、１５０℃で２０分間加硫して、厚み２ｍｍのゴムシートを作製した。このゴムシートを１週間以上放置した後、図１に示す試験機を用いて摩擦係数を測定した。すなわち、ゴムシート１を可動台２に接着し、この可動台２を面方向に毎秒３ｍｍの速度で７ｍｍ移動させたとき、ロードセル（図示せず）に固定されて移動不可能な相手材３に加わる力（Ｆ）をロードセルで測定した。ここで相手材３としては、接触面が１０ｍｍ×１０ｍｍ、面粗度（Ｒｍａｘ）が５〜１０μｍのステンレス製のものを使用した。また、相手材３には１００ｇの荷重４を載置した。摩擦係数μは、Ｆ＝μＭの式にて算出されるμ値である。なお、移動し始めて最初に得られる摩擦係数ピークを静摩擦係数（μｓ）、その後７ｍｍ移動する間に得られる摩擦係数の平均値を動摩擦係数（μｋ）とした。
【００６９】
〔低温ブルーム性〕
各ゴム組成物を、１５０℃で２０分間加硫して、ゴム試験片（厚み２ｍｍ）を作製した。このゴム試験片の表面を有機溶剤（イソプロピルアルコール）で完全に拭き取り、低温雰囲気下（−２０℃）に１０日間放置した後、ゴム試験片を破断し、その破断面を目視にて観察し、自己膨潤剤成分の滲み出し（ブルーム）状態を評価した。評価は、自己膨潤剤成分が滲み出ているものを○、自己膨潤剤成分が滲み出ていないものを×とした。
【００７０】
【表３】
2006225481.tif 000004
【００７１】
【表４】
2006225481.tif 000005
【００７２】
上記結果から、全ての実施例品は、加工性に優れ、引っ張り物性が良好で、常温領域において摩擦係数も低く、低温領域でのブルーム性にも優れていた。
【００７３】
これに対して、比較例１品は、カプリル酸モノグリセリドを用いているため、加工性が悪く、スコーチタイムも短く、破断強度（ＴＢ）および破断伸び（ＥＢ）も劣っていた。比較例２品は、ステアリン酸モノグリセリドを用いているため、常温での摩擦係数が高かった。比較例３品は、オレイン酸アミドを単独で用いているため、低温ブルーム性が悪かった。比較例４，５品は、それぞれラウリン酸ペンタグリセリド、ラウリン酸デカグリセリドを用いているため、いずれも常温領域における摩擦係数が高かった。
【産業上の利用可能性】
【００７４】
本発明の低温摺動ゴムは、スタビライザーブッシュの用途に好適に用いられるが、これに限定するものではなく、例えば、ストラットマウント、サスペンションブッシュ、エンジンマウント、ボディマウント、キャブマウント、メンバーマウント、ストラットバークッション、センターベアリングサポート、トーショナルダンパー、ステアリングラバーカップリング、テンションロッドブッシュ、ロアーリングブッシュ、アームブッシュ、バンプストラッパー、ＦＦエンジンロールストッパー、マフラーハンガー等の用途に用いることもできる。
【図面の簡単な説明】
【００７５】
【図１】摩擦係数の測定に用いる試験機の概略断面図である。
【図１】
2006225481.tif 000006